МНОГОСЛОЙНАЯ ПЛЕНКА

1. Биаксиально-ориентированная многослойная пленка, содержащая по меньшей мере три слоя А/В/С, причем
внешний слой (А) содержит полимер этилена, имеющий температуру (Tf) плавления ≤ 100°С, предпочтительно 70-100°С, более предпочтительно 80-100°С, наиболее предпочтительно 90-100°С,
центральный слой (В) содержит полимер пропилена, имеющий температуру (Tf) плавления ≥ 140°С, предпочтительно ≥ 160°С, и
3
3
внутренний слой (С) содержит полимер этилена, имеющий температуру (Tf) плавления > 105°С и ≤ 115°С, предпочтительно 110-115°С, и плотность 0,910-0,940 г/см, предпочтительно 0,920-0,930 г/см.
3
3
3
3
2. Биаксиально-ориентированная многослойная пленка по п. 1, причем внешний слой (А) содержит по меньшей мере один сополимер этилена, имеющий плотность < 0,910 г/см, предпочтительно 0,900 г/см, более предпочтительно 0,860-0,900 г/см, наиболее предпочтительно 0,870-0,900 г/см.
3. Биаксиально-ориентированная многослойная пленка по п. 1 или 2, причем центральный слой (В) содержит по меньшей мере один гомополимер пропилена.
4. Биаксиально-ориентированная многослойная пленка по п. 3, причем центральный слой содержит 10-20% по весу концентрата, предпочтительно 12-15% по весу, по отношению к общему весу центрального слоя (В), содержащего 40-60% по весу, по отношению к концентрату, по меньшей мере одной аморфной углеводородной смолы.
5. Биаксиально-ориентированная многослойная пленка по любому из пп. 1-4, причем по меньшей мере один полимер этилена, содержащийся во внутреннем слое (С), представляет собой полиэтилен низкой плотности (LDPE).
6. Биаксиально-ориентированная многослойная пленка по любому из пп. 1-5, причем пленка имеет по меньшей мере один из следующих признаков:
2
2
2
модуль упругости в MD и в TD ≥ 2000 Н/мм, предпочтительно 2000-3000 Н/мм в MD и 2000-4000 Н/мм в TD, и/или
2
2
предел прочности в MD ≥ 160 Н/мм, предпочтительно 170-230 Н/мм, и/или
2
2
предел прочности в TD ≥ 200 Н/мм, предпочтительно 200-250 Н/мм, и/или
предельное удлинение в MD и/или в TD ≤ 120%, предпочтительно 70-120%.
7. Биаксиально-ориентированная многослойная пленка по любому из пп. 1-6, причем пленка имеет по меньшей мере один из следующих признаков:
матовость ≤ 5,0%, более предпочтительно ≤ 3,0%, и/или
прозрачность ≥ 97,0%, более предпочтительно ≥ 98,0%, и/или
глянцевитость ≥ 65%, предпочтительно ≥ 80%.
8. Биаксиально-ориентированная многослойная пленка по любому из пп. 1-7, причем указанная биаксиально-ориентированная многослойная пленка является термоусаживающейся или термостабильной по меньшей мере в одном направлении, предпочтительно термоусаживающейся в обоих направлениях.
9. Способ производства биаксиально-ориентированной многослойной пленки по любому из пп. 1-8, включающий в себя этапы, на которых
(i) выполняют совместную экструзию компонентов, содержащихся в по меньшей мере трех слоях (А), (В) и (С), с получением многослойного листа,
(ii) резко охлаждают указанный многослойный лист на ролике при температуре примерно 10-40°С,
(iii) нагревают указанный многослойный лист посредством нагревательных элементов, поддерживаемых при температуре примерно 100-500°С,
(iv) подвергают указанный многослойный лист одновременному биаксиальному растяжению без контакта с металлическими роликами при температуре примерно 80-210°С, при этом поперечное (TD) и продольное (MD) относительные удлинения выбирают независимо друг от друга в диапазоне 3-10, с получением биаксиально-ориентированной многослойной пленки, и
(v) охлаждают биаксиально-ориентированную многослойную пленку.
10. Способ по п. 9 для получения биаксиально-ориентированной многослойной пленки, термоусаживаемой в MD и/или TD, причем этап (iv) включает в себя следующие подэтапы:
(iv.a1) предварительный нагрев: нагревают многослойный лист до температуры 150-180°С, предпочтительно 155-165°С, с поддержанием относительных удлинений в MD и TD обоих равными 1,
(iv.b1) растяжение: подвергают многослойный лист одновременному биаксиальному растяжению при температуре 120-165°С, предпочтительно 125-145°С, приводя продольное (MD) и поперечное (MD) относительные удлинения к выбранным независимо друг от друга величинам в диапазоне 3-10, предпочтительно 5,5-8, и
(iv.c1) стабилизация: поддерживают биаксиально-ориентированную многослойную пленку при температуре 120-180°С, предпочтительно 125-145°С, сокращают относительные удлинения в MD и/или TD независимо друг от друга на величины < 15% относительно максимальной величины относительного удлинения в том же направлении, что используется на этапе (iv.b1).
11. Способ по п. 9 для получения биаксиально-ориентированной многослойной пленки, термостабильной в MD и/или TD, причем этап (iv) включает в себя следующие подэтапы:
(iv.a2) предварительный нагрев: нагревают многослойный лист до температуры 150-180°С, предпочтительно 160-175°С, с поддержанием относительных удлинений в MD и TD обоих равными 1,
(iv.b2) растяжение: подвергают многослойный лист одновременному биаксиальному растяжению при температуре 120-165°С, предпочтительно 150-160°С, приводя продольное (MD) и поперечное (MD) относительные удлинения к выбранным независимо друг от друга величинам в диапазоне 3-10, предпочтительно 5,5-8, и
(iv.c2) стабилизация: поддерживают биаксиально-ориентированную многослойную пленку при температуре 120-180°С, предпочтительно 150-170°С, сокращают относительные удлинения в MD и/или TD независимо друг от друга на величины ≥ 15%, предпочтительно ≥ 20%, относительно максимальной величины относительного удлинения в том же направлении, что используется на этапе (iv.b2).
12. Способ изготовления бескорпусной групповой упаковки, содержащей внешнюю оболочку и множество изделий, размещенных внутри внешней оболочки, причем изделия, содержащиеся во внешней оболочке, предпочтительно по отдельности обернуты в полиолефиновую пленку, отличающийся тем, что указанный способ включает в себя использование в качестве внешней оболочки биаксиально-ориентированной многослойной пленки по любому из пп. 1-8.
13. Способ изготовления бескорпусной групповой упаковки по п. 12, включающий в себя следующие этапы:
(1) берут множество изделий, расположенных в упорядоченной конфигурации, причем указанные изделия по отдельности обернуты в полиолефиновую пленку,
(2) берут биаксиально-ориентированную многослойную пленку по любому из пп. 1-8,
(3) оборачивают биаксиально-ориентированную многослойную пленку вокруг упорядоченной конфигурации изделий с получением трубчатой оболочки, имеющей два перекрывающихся края и два открытых конца, причем внутренний слой (С) указанной биаксиально-ориентированной многослойной пленки обращен в направлении к внутренней части бескорпусной групповой упаковки,
(4) закрывают указанную оболочку посредством термоспаивания перекрывающихся краев при температуре 100-145°С, предпочтительно 110-140°С, более предпочтительно 115-140°С,
(5) закрывают открытые концы указанной оболочки посредством перекрытия и термоспаивания указанных открытых концов при температуре 100-145°С, предпочтительно 110-140°С, более предпочтительно 115-140°С.
14. Бескорпусная групповая упаковка, в которой изделия, содержащиеся во внешней оболочке, предпочтительно по отдельности обернуты в полиолефиновую пленку, при этом указанная бескорпусная групповая упаковка в качестве внешней оболочки содержит многослойную пленку по любому из пп. 1-8.
15. Бескорпусная групповая упаковка по п. 14, причем указанная бескорпусная групповая упаковка представляет собой блок пачек сигарет.